(57)【特許請求の範囲】
【請求項１】
（ａ）酸無水物で変性された、プロピレンとブテンを重合成分として含む非晶質ポリオレフィンを、有機溶媒に溶解または分散してその溶液または分散液を調製し、
（ｂ）当該溶液または分散液を１１０℃以上に加熱した後、当該温度で３０分以上保温し、その後、当該溶液または分散液に水酸基含有ラジカル重合性単量体を添加して、酸無水物変性ポリオレフィンに当該水酸基含有ラジカル重合性単量体を反応させ、
（ｃ）少なくとも１つのラジカル重合性単量体とラジカル発生剤を添加してグラフト重合させることを特徴とするグラフトポリオレフィンの製造方法。
【請求項２】
酸無水物変性ポリオレフィン中の酸無水物として、無水マレイン酸および／または無水イタコン酸を用いる、請求項１記載のグラフトポリオレフィンの製造方法。
【請求項３】
酸無水物変性ポリオレフィン中の酸無水物量を０．１〜１０重量％とする、請求項１記載のグラフトポリオレフィンの製造方法。
【請求項４】
有機溶媒を、芳香族炭化水素類、脂環式炭化水素類、グリコール類およびエステル類から選ばれる少なくとも１つとする、請求項１記載のグラフトポリオレフィンの製造方法。
【請求項５】
酸無水物変性ポリオレフィンの溶液または分散液の固形分濃度を１０〜６０重量％とする、請求項１記載のグラフトポリオレフィンの製造方法。
【請求項６】
（ｂ）工程における水酸基含有ラジカル重合性単量体の添加量を、酸無水物変性ポリオレフィン中の酸無水物量に対して０．５〜２倍モルとする、請求項１記載のグラフトポリオレフィンの製造方法。
【請求項７】
水酸基含有ラジカル重合性単量体を、（メタ）アクリル酸２−ヒドロキシエチルおよび（メタ）アクリル酸ポリプロピレングリコールから選ばれる少なくとも１つとする、請求項１記載のグラフトポリオレフィンの製造方法。
【請求項８】
有機溶媒を、キシレンまたは酢酸ブチルから選ばれる少なくとも１つとする、請求項４記載のグラフトポリオレフィンの製造方法。
【請求項９】
（メタ）アクリル酸２−エチルヘキシルを１０〜９０重量％含むラジカル重合性単量体を用いる請求項１記載のグラフトポリオレフィンの製造方法。
【請求項１０】
ラジカル重合性単量体の添加量を、酸無水物変性ポリオレフィンとの重量比で、１５／８５〜８５／１５とする、請求項１記載のグラフトポリオレフィンの製造方法。
【請求項１１】
ラジカル発生剤を、有機過酸化物およびアゾ化合物から選ばれる少なくとも１つとする、請求項１記載のグラフトポリオレフィンの製造方法。
【請求項１２】
ラジカル重合性単量体とラジカル発生剤の添加を滴下により行う、請求項１記載のグラフトポリオレフィンの製造方法。
【請求項１３】
請求項１〜１２のいずれかに記載の製造方法によって得られるグラフトポリオレフィンを固形分濃度で１０〜６０重量％含有するように調製することを特徴とするコーティング用樹脂組成物の製造方法。
【発明の詳細な説明】
【０００１】
【発明が属する技術分野】
本発明は、ポリプロピレン等のポリオレフィン系樹脂からなる成形物の表面を塗装する場合や、ポリオレフィン系樹脂基材にアルミニウムや合成樹脂等の他の基材を接着する場合に、密着性や接着性を向上させることができる、コーティング用樹脂組成物の製造方法、並びにそれに用いられるグラフトポリオレフィンの製造方法に関するものである。
【０００２】
【従来の技術】
ポリプロピレン等のポリオレフィン系樹脂は優れた性質を持ち、安価であることから、成形物素材としてよく使用されている。しかし、ポリウレタン系樹脂、ポリアミド系樹脂、アクリル系樹脂、ポリエステル系樹脂等の如く極性を有する合成樹脂とは異なり非極性であり、また結晶性であるため、他の樹脂との相溶性が悪く、例えば、自動車部品、電気部品、生活用品および産業資材等の成形物として使用した場合、その表面の塗装や他の基材との接着が困難であるという欠点がある。
【０００３】
かかる問題点を解決するために、従来、次のような種々の手段が講じられてきた。まず、ポリオレフィン系樹脂組成物からなる成形物の表面をプラズマ処理や火炎処理を施して活性化させることにより、その成形物の表面の密着性を改良する方法である。しかし、このような方法は工程が複雑となり、そのため多大な設備費や時間的ロスを伴うこと、また成形物の形の複雑さおよび樹脂組成物中の顔料やその他の添加物の影響により、表面処理効果にバラツキが生ずる等の欠点がある。
【０００４】
他方、上記したような前処理を行わない方法として、自動車のポリプロピレンバンパー塗装に見られるように、プライマー組成物をコーティングする方法等が提案されている（例えば、特公平６−２７７１号公報参照）。このプライマー組成物としては、一般に、ポリオレフィン系樹脂を不飽和カルボン酸および／またはその酸無水物で変性し、次いで塩素化した塩素化ポリオレフィン系樹脂を主成分としたものが用いられている（例えば、特公平１−１６４１４号公報参照）。また、特公平３−６０８７２号公報には、塩素化ポリプロピレンと液状ゴムとの混合物に対するアクリル系モノマーのグラフト重合物を含有する組成物が提案され、当該重合物が、ポリオレフィン系樹脂と極性樹脂との両者に密着するバインダーとして、その効果が確認されている。
【０００５】
しかしながら、これらの塩素化ポリオレフィン系樹脂組成物は、密着性に優れているものの、耐候性や耐熱性に問題があり、例えば、高温下（１５０℃以上）では短時間に脱塩酸が進み、塗膜の着色やワレが起こる可能性が懸念される。
【０００６】
また、非塩素化ポリオレフィン系樹脂組成物が特開平７−３３０８２３号公報に開示されているが、そこで用いられる樹脂が結晶性のポリマー系単独であると、組成物が室温下で一部結晶化したりゲル状態になってしまい、このような組成物は低温保管時に流動性を失うため、取扱いが困難となるという欠点があった。
【０００７】
このような欠点に対処するため、非晶質・非塩素化ポリオレフィン系のコーティング用樹脂組成物が検討されており、このようなものとして、ポリオレフィン系樹脂をマレイン酸で変性しただけの樹脂を含有するワンコート塗料組成物がある。しかし、当該ワンコート塗料組成物では、密着性、耐溶剤性はあるものの、アクリル樹脂やアルキッド樹脂との相溶性が乏しく、塗膜の光沢が低下し、外観を著しく損なう等の問題が依然として残っている。
【０００８】
【発明が解決しようとする課題】
そこで、本発明は、このような従来のポリオレフィン系のコーティング用樹脂組成物における問題点を解決し、ポリオレフィン系樹脂等からなる成形物表面に対する密着性が向上し、溶液安定性に優れ、塗料との相溶性に優れ、しかも耐候性や耐熱性に優れたコーティング用樹脂組成物の製造方法、並びにそれに用いられるグラフトポリオレフィンの製造方法を提供することを目的とする。
【０００９】
【課題を解決するための手段】
上記した目的を達成するため、鋭意検討した結果、本発明を完成するに至った。即ち、本発明は以下の通りである。
(1) （ａ）酸無水物で変性された、プロピレンとブテンを重合成分として含む非晶質ポリオレフィンを、有機溶媒に溶解または分散してその溶液または分散液を調製し、（ｂ）当該溶液または分散液を１１０℃以上に加熱した後、当該温度で３０分以上保温し、その後、当該溶液または分散液に水酸基含有ラジカル重合性単量体を添加して、酸無水物変性ポリオレフィンに当該水酸基含有ラジカル重合性単量体を反応させ、（ｃ）少なくとも１つのラジカル重合性単量体とラジカル発生剤を添加してグラフト重合させることを特徴とするグラフトポリオレフィンの製造方法。
(2) 酸無水物変性ポリオレフィン中の酸無水物として、無水マレイン酸および／または無水イタコン酸を用いる、上記(1)記載のグラフトポリオレフィンの製造方法。
(3) 酸無水物変性ポリオレフィン中の酸無水物量を０．１〜１０重量％とする、上記(1)記載のグラフトポリオレフィンの製造方法。
(4) 有機溶媒を、キシレンまたは酢酸ブチルから選ばれる少なくとも１つとする、上記(1)記載のグラフトポリオレフィンの製造方法。
(5) 酸無水物変性ポリオレフィンの溶液または分散液の固形分濃度を１０〜６０重量％とする、上記(1)記載のグラフトポリオレフィンの製造方法。
(6) （ｂ）工程における水酸基含有ラジカル重合性単量体の添加量を、酸無水物変性ポリオレフィン中の酸無水物量に対して０．５〜２倍モルとする、上記(1)記載のグラフトポリオレフィンの製造方法。
(7) 水酸基含有ラジカル重合性単量体を、（メタ）アクリル酸２−ヒドロキシエチルおよび（メタ）アクリル酸ポリプロピレングリコールから選ばれる少なくとも１つとする、上記(1)記載のグラフトポリオレフィンの製造方法。
(8) 有機溶媒を、キシレンまたは酢酸ブチルから選ばれる少なくとも１つとする、上記(4)記載のグラフトポリオレフィンの製造方法。
(9) （メタ）アクリル酸２−エチルヘキシルを１０〜９０重量％含むラジカル重合性単量体を用いる、上記(1)記載のグラフトポリオレフィンの製造方法。
(10) ラジカル重合性単量体の添加量を、酸無水物変性ポリオレフィンとの重量比で、１５／８５〜８５／１５とする、上記(1)記載のグラフトポリオレフィンの製造方法。
(11) ラジカル発生剤を、有機過酸化物およびアゾ化合物から選ばれる少なくとも１つとする、上記(1)記載のグラフトポリオレフィンの製造方法。
(12) ラジカル重合性単量体とラジカル発生剤の添加を滴下により行う、上記(1)記載のグラフトポリオレフィンの製造方法。
(13) 上記(1)〜(12)のいずれかに記載の製造方法によって得られるグラフトポリオレフィンを固形分濃度で１０〜６０重量％含有するように調製することを特徴とするコーティング用樹脂組成物の製造方法。
【００１０】
【発明の実施の形態】
以下、本発明を詳細に説明する。本発明のグラフトポリオレフィンは、以下の工程（ａ）〜（ｃ）により得られる。
【００１１】
工程（ａ）
工程（ａ）では、酸無水物で変性された非晶質ポリオレフィン（以下、酸無水物変性ポリオレフィンともいう。）を使用する。本発明において、非晶質ポリオレフィンとは、ポリオレフィンであって非晶質のものをいい、「非晶質」とは、示差走査型熱量計（ＤＳＣ）の熱分析に基づく結晶融解熱が確認されないレベルのものをいう。
【００１２】
上記ポリオレフィンは、プロピレンとブテンを重合成分として含むものである。ブテンとしては、１−ブテン、２−ブテンが挙げられ、これらは単独で使用しても２つを併用してもよい。
【００１３】
上記ポリオレフィン中のプロピレンとブテンの含有量は、プロピレン含有量が５０〜８０重量％、特に、６０〜７０重量％（ブテン含有量が２０〜５０重量％、特に、３０〜４０重量％である）であることが好ましい。プロピレン含有量が５０重量％未満であると、最終的に得られるグラフトポリオレフィンのポリプロピレン基材に対する密着性が低下するおそれがあり、逆に８０重量％を超えると、最終的に得られるグラフトポリオレフィンの有機溶媒に対する溶解性が低くなって、これを含有するコーティング用樹脂組成物の溶液安定性が劣るおそれがあるので、好ましくない。
【００１４】
上記非晶質ポリオレフィンの重量平均分子量は、作業性の点から、１００００〜２０００００、特に２００００〜１０００００が好ましい。
【００１５】
上記非晶質ポリオレフィンは、酸無水物により変性されている。本発明で使用される酸無水物としては、重合性二重結合を有する酸無水物である限り、特に限定されないが、例えば、無水マレイン酸、無水イタコン酸、無水シトラコン酸等のα，β−不飽和カルボン酸無水物が挙げられ、これらは単独で使用しても２つ以上を併用してもよい。これらの中でも、汎用的な点から、無水マレイン酸、無水イタコン酸が好ましい。
【００１６】
また、酸無水物変性ポリオレフィン中の酸無水物量は、０．１〜１０重量％、特に１．０〜５．０重量％が好ましい。酸無水物量が０．１重量％未満であると、最終的に得られるグラフトポリオレフィンの有機溶媒に対する溶解性が低くなって、これを含有するコーティング用樹脂組成物の溶液安定性が劣る等の問題が生じるおそれがあり、逆に、１０重量％を超えると、最終的に得られるグラフトポリオレフィンのポリプロピレン基材に対する密着性が低下するおそれがあるので、好ましくない。
【００１７】
なお、酸変性ポリオレフィンの製造は、溶融法または溶液法等の公知の方法により行うことができる。
【００１８】
このように、非晶質ポリオレフィンが酸無水物により変性されていることにより、最終的に得られるグラフトポリオレフィンの有機溶媒に対する溶解性が向上し、これを含有するコーティング用樹脂組成物の溶液安定性が良好となると共に、その含有量も高めることができる。
【００１９】
上記酸無水物変性ポリオレフィンは有機溶媒に溶解または分散される。本発明で使用される有機溶媒しては、特に限定はされないが、ベンゼン、トルエン、キシレン等の芳香族炭化水素類；シクロヘキサン、メチルシクロヘキサン等の脂環式炭化水素類；メチルエチルケトン、メチルイソブチルケトン等のケトン類；酢酸エチル、酢酸プロピル、酢酸ブチル等のエステル類；テトラヒドロフラン等の複素環式炭化水素類；プロピレングリコール等のグリコール類等が挙げられ、これらは単独で使用しても２つ以上を併用してもよい。これらの中でも、キシレン、酢酸ブチルが好適に使用できる。
【００２０】
上記溶液または分散液中の酸無水物変性ポリオレフィンの固形分濃度は、１０〜６０重量％、特に２０〜５０重量％が好ましい。当該固形分濃度が１０重量％未満であると実用的でなく、逆に６０重量％を超えると高粘度となり反応性が悪くなるおそれがあるので、好ましくない。
【００２１】
工程（ｂ）
酸無水物変性ポリオレフィンの溶液または分散液に、水酸基含有ラジカル重合性単量体を添加して、酸無水物変性ポリオレフィンの酸無水物基に水酸基含有ラジカル重合性単量体の水酸基を反応させる。
【００２２】
本発明で使用される水酸基含有ラジカル重合性単量体は、特に限定されないが、例えば、アクリル酸２−ヒドロキシエチル、メタクリル酸２−ヒドロキシエチル、アクリル酸２−ヒドロキシプロピル、メタクリル酸２−ヒドロキシプロピル、アクリル酸２−ヒドロキシブチル、メタクリル酸２−ヒドロキシブチル、アクリル酸ポリプロピレングリコール、メタクリル酸ポリプロピレングリコール等が挙げられ、これらは単独で使用しても２つ以上を併用してもよい。これらの中でも、アクリル酸２−ヒドロキシエチル、メタクリル酸２−ヒドロキシエチル、アクリル酸ポリプロピレングリコール、メタクリル酸ポリプロピレングリコールが好適に使用できる。
【００２３】
水酸基含有ラジカル重合性単量体の添加量は、酸無水物変性ポリオレフィン中の酸無水物量に対して０．５〜２倍モルであることが好ましい。当該添加量が０．５倍モル未満の場合、水酸基含有ラジカル重合性単量体を反応させることによる効果が得られず、逆に２倍モルを超えると、反応時にゲル化するおそれがあるので、好ましくない。
【００２４】
酸無水物変性ポリオレフィンに水酸基含有ラジカル重合性単量体を反応させることは、当該酸無水物変性ポリオレフィンに、後述するラジカル重合性単量体を十分にグラフト重合させるのに有効であり、また、最終的に得られるグラフトポリオレフィンの有機溶媒に対する溶解性が向上して、これを含有するコーティング用樹脂組成物の溶液安定性が良好となる。
【００２５】
また、本発明においては、水酸基含有ラジカル重合性単量体の添加前には、酸無水物変性ポリオレフィンの溶液または分散液を、まず１１０℃以上に加熱した後、当該温度で３０分以上保温することを含む工程を行うことにより、酸無水物変性ポリオレフィン中の開環しているカルボキシル基を酸無水物基に閉環してから、当該酸無水物基に、水酸基含有ラジカル重合性単量体の水酸基を反応させることができる。酸無水物変性ポリオレフィン中の酸無水物基は、湿気、水分等により経時的にカルボキシル基に開環するので、上記工程を行なうことが好ましい。酸無水物変性ポリオレフィンの溶液または分散液の加熱温度が１１０℃未満であると、カルボキシル基が閉環するまでの時間が長くあまり効率的ではないので、好ましくない。また、保温時間が３０分未満であると、カルボキシル基の閉環が不十分となるおそれがあるので、好ましくない。
【００２６】
工程（ｃ）
酸無水物変性ポリオレフィンに水酸基含有ラジカル重合性単量体を反応させた後、少なくとも１つのラジカル重合性単量体とラジカル発生剤を添加してグラフト重合させて、グラフトポリオレフィンを得る。
【００２７】
本発明で使用されるラジカル重合性単量体としては、特に限定されないが、例えば、不飽和モノカルボン酸類およびそのエステル類、不飽和ジカルボン酸類、そのエステル類およびその酸無水物類、不飽和芳香族単量体類、その他のラジカル重合性単量体が挙げられ、中でも、不飽和モノカルボン酸類およびそのエステル類が好適に使用できる。
【００２８】
不飽和モノカルボン酸類としては、例えば、アクリル酸、メタクリル酸等が挙げられる。不飽和モノカルボン酸エステル類としては、例えば、アクリル酸およびメタクリル酸の、炭素数が１〜２０、好ましくは１〜１３のエステル等が挙げられる。具体的には、例えば、アクリル酸メチル、アクリル酸エチル、アクリル酸プロピル、アクリル酸ｎ−ブチル、アクリル酸イソブチル、アクリル酸ｔ−ブチル、アクリル酸２−エチルヘキシル、アクリル酸ラウリル、アクリル酸ステアリル、アクリル酸２−ヒドロキシエチル、アクリル酸２−ヒドロキシプロピル、アクリル酸シクロヘキシル等のアクリル酸エステル類；メタクリル酸メチル、メタクリル酸エチル、メタクリル酸プロピル、メタクリル酸ｎ−ブチル、メタクリル酸イソブチル、メタクリル酸ｔ−ブチル、メタクリル酸２−エチルヘキシル、メタクリル酸ラウリル、メタクリル酸ステアリル、メタクリル酸２−ヒドロキシエチル、メタクリル酸２−ヒドロキシプロピル、メタクリル酸シクロヘキシル等のメタクリル酸エステル類が挙げられる。
【００２９】
上記ラジカル重合性単量体類の添加量は、上記の酸無水物変性ポリオレフィンとの重量比（ラジカル重合性単量体類／酸無水物変性ポリオレフィン）で１５／８５〜８５／１５が好ましい。当該添加量が上記範囲より少ないと、最終的に得られるグラフトポリオレフィンの、ポリウレタン系塗料、ポリエステル系塗料等の各種極性塗料に対する相溶性が低下するおそれがあり、逆に、上記範囲より多いと、最終的に得られるグラフトポリオレフィンのポリプロピレン基材に対する密着性が低下するおそれがあるので、好ましくない。なお、上記ラジカル重合性単量体類の添加量には、（ｂ）工程で添加した水酸基含有ラジカル重合性単量体の量も含まれる。
【００３０】
本発明においては、上記ラジカル重合性単量体は、単独で使用しても２つ以上を併用してもよいが、（メタ）アクリル酸２−エチルヘキシルと他のラジカル重合性単量体と併用することが好ましい。ここで、使用する全ラジカル重合性単量体中の（メタ）アクリル酸２−エチルヘキシルの含有量は、１０〜９０重量％、特に、１５〜８５重量％であることが好ましい。当該含有量が１０重量％未満であると、最終的に得られるグラフトポリオレフィンの有機溶媒に対する溶解性が低くなって、これを含有するコーティング用樹脂組成物の溶液安定性が劣るおそれがあり、逆に９０重量％を超えると、最終的に得られるグラフトポリオレフィンとポリウレタン系塗料等の各種極性塗料との相溶性が低下して、塗膜性能が乏しくなるおそれがあるので、好ましくない。
【００３１】
上記ラジカル重合性単量体と共に添加されるラジカル発生剤としては、特に限定されないが、ベンゾイルパーオキサイド、ｔ−ブチルパーオキシ−２−エチルヘキサノエート、ｔ−ブチルパーオキシイソプロピルモノカーボネート等の有機過酸化物；２，２−アゾビス（イソブチロニトリル）等のアゾ化合物が挙げられ、これらは、単独で使用しても２つ以上を併用してもよい。また、ラジカル重合性単量体とラジカル発生剤の添加は、滴下により行われることが好ましい。
【００３２】
上記グラフトポリオレフィンは、単離せずに溶液または分散液のままでコーティング用樹脂組成物とすることができる。コーティング用樹脂組成物のグラフトポリオレフィンの固形分濃度は、１０〜６０重量％、特に、２０〜５０重量％が好ましい。当該固形分濃度が１０重量％未満であると実用的でなく、逆に６０重量％を超えると高粘度となり作業性が悪くなるおそれがあるので、好ましくない。
【００３３】
上記コーティング用樹脂組成物は、顔料を添加し分散させて使用することもできる。この顔料としては、カーボンブラック、二酸化チタン、タルク、亜鉛華、アルミペースト等の無機系顔料や、アゾ系、ベンゾイル系等の有機系顔料を使用することができる。また、顔料分散剤；紫外線吸収剤；アクリルポリオール樹脂、アルキッド樹脂、ポリエステルポリオール樹脂等の塗料用樹脂を配合してもよい。
【００３４】
このようにして得られたコーティング用樹脂組成物は、ゲル化や相分離等が生じることがなく、即ち、溶液安定性が良好であり、従って、これをフィルム等の成形物にキャストしたコーティング膜は均一で透明なものである。また、本発明のグラフトポリオレフィンはポリプロピレン基材に対する密着性が良好であるので、当該グラフトポリオレフィンを含有するコーティング用樹脂組成物により形成される塗膜とポリオレフィン基材との密着性も良好となる。さらに、本発明のグラフトポリオレフィンは、ポリウレタン系塗料、ポリエステル系塗料等の各種極性塗料に対する相溶性が良好であるので、当該グラフトポリオレフィンを含有するコーティング用樹脂組成物により形成される塗膜と、その上に形成される塗料による膜との密着性に優れ、また、このコーティング用樹脂組成物に、塗料を配合してワンコート塗料として使用する場合においても、表面光沢性が良好な塗膜が得られる。
【００３５】
【実施例】
次に、本発明のグラウトポリオレフィンおよびそれを含有するコーティング用樹脂組成物の実施例を説明するが、本発明はこれらに限定されるものではない。
【００３６】
実施例１
まず、１０００ｍｌのオートクレーブで、非晶質プロピレン−ブテン共重合体（プロピレン７０重量％、１−ブテン３０重量％、重量平均分子量３００００）２００重量部を、精製トルエンとアセトンの混合溶媒（アセトン５重量％) ５００重量部に溶解した。次いで、工業用無水マレイン酸５０重量部を添加して、１４０℃で１時間加熱して溶解した後、これに工業用のジ−ｔ−ブチルパーオキサイド５重量部を添加した。その温度を維持したまま５時間攪拌した後、室温まで冷却した。得られた樹脂溶液に再沈溶媒としてのアセトン３０００重量部に加えた後、沈殿した樹脂分を吸引ろ過し乾燥して、無水マレイン酸で変性された非晶質プロピレン−ブテン共重合体（酸無水物変性ポリオレフィン）を得た。この酸無水物変性ポリオレフィン中の無水マレイン酸の含有量は１．５重量％であった。
【００３７】
次いで、攪拌機、冷却管、温度計および滴下ロートを取り付けた四つ口フラスコ中で、上記酸無水物変性ポリオレフィン１５重量部を、キシレン２００重量部に溶解し、１２０℃で３０分加熱し、その後１００℃に温度を下げ、アクリル酸２−ヒドロキシエチル１重量部を添加して、酸無水物変性ポリオレフィンの酸無水物基とアクリル酸２−ヒドロキシエチルの水酸基とを反応させた。その後、これに、メタクリル酸２−エチルヘキシル１５重量部、メタクリル酸イソブチル３０重量部、メタクリル酸メチル３０重量部、メタクリル酸５重量部、メタクリル酸２−ヒドロキシエチル４重量部およびｔ−ブチルパーオキシ−２−エチルヘキサノエート１重量部を十分に混合した溶液を、３時間かけて滴下した。反応は十分な攪拌を行いながら５時間継続した後、冷却してコーティング用樹脂組成物を得た。
【００３８】
この得られたコーティング用樹脂組成物について、樹脂分濃度は３３重量％で、溶液粘度は３０ｍＰａ・ｓ（２５℃のおける）、樹脂の重量平均分子量は６００００であった。
【００３９】
実施例２〜５
実施例１と同じ酸無水物変性ポリオレフィンを使用し、表１に示す配合で実施例１と同様の反応を行って、コーティング用樹脂組成物を得た。
【００４０】
比較例１〜２
グラフト重合の前に、酸無水物変性ポリオレフィンとアクリル酸２−ヒドロキシエチルとの反応は行なわず、アクリル酸２−ヒドロキシエチルを表１に示す他のアクリル成分と混合してグラフト重合を行なったこと以外は、実施例１と同様の反応を行って、コーティング用樹脂組成物を得た。
【００４１】
【表１】
0004848603.tif 000002
【００４２】
上記した実施例１〜５および比較例１〜２のコーティング用樹脂組成物を試料として、溶液安定性および塗膜の透明性について試験して、その結果を表１に示した。
【００４３】
［評価方法］
１．塗膜の透明性
試料を５０ミクロンのアプリケーターでガラス板に塗布し８０℃で３０分間乾燥した後の塗膜の透明性を以下の２段階で評価した。
○: 透明、×：完全な相分離。
【００４４】
２．溶液安定性
試料を室温（２５℃）１ヶ月放置した後の溶液状態を以下の２段階で評価した。
○: 分離無し、室温での流動有り、×：２相分離、室温での流動無し。
【００４５】
表１より、比較例１〜２の試料の場合とは異なり、本発明に係る実施例１〜５の各試料については、溶液安定性およびその塗膜の透明性についていずれも良好であることが分かる。
【００４６】
また、実施例１〜５のコーティング用樹脂組成物および以下の参考例１のコーティング用樹脂組成物を試料として、これらの試料について密着性、耐ガソリン性、耐温水性および耐熱性について評価し、その結果を表２に示した。
【００４７】
参考例１
コーティング用樹脂組成物として、東洋化成工業株式会社製ハードレンＣＹ−９１２４［酸無水物変性塩素化ポリプロピレン（ハードレンＣＹ−９１２４Ｐ、塩素含有量２４％)２０重量％トルエン溶液］を用いた。
【００４８】
【表２】
0004848603.tif 000003
【００４９】
塗装物の作成
ＰＰ／ＥＰＤＭの成形板に、実施例１〜５または参考例１のコーティング用樹脂組成物を樹脂濃度１２重量％になるよう調整し、塗布した。更にその上からアクリルウレタンベース塗料、アクリルウレタンクリアー塗料を順次塗装し、８０℃で３０分間焼き付けし、室温に戻して１週間後に、以下の方法により密着性、耐ガソリン性および耐温水性を評価した。また、コーティング用樹脂組成物中の樹脂について、以下の方法により耐熱性を評価した。
【００５０】
［評価方法］
１．密着性
塗面上に１ｍｍ間隔で基材に達するまで切り込みを入れて１００個の碁盤目を作り、その上をセロファンテープで密着させて９０゜方向に引き剥がし（ＪＩＳ
Ｋ  ５４００による。）、塗膜の残存する程度を以下の３段階で評価した。
○: 剥離無し、△: 全面積の１５％未満に剥離が見られる、×：全面積の１５％以上に剥離が見られる。
【００５１】
２．耐ガソリン性
塗片のエッジを４５度にカットし、２０℃のレギュラーガソリンに浸漬した。エッジから塗膜が剥離し始めた時間で以下の３段階で評価した。
○: ２時間以上変化なし、△: ２時間未満１時間以上変化なし、×：１時間未満で変化あり。
【００５２】
３．耐温水性
塗片を４０℃の温水に１０日間浸漬した後の塗膜の状態を以下の２段階で評価した。
○：変化無し、×：ブリスター有り。
【００５３】
４．耐熱性
試験管に、実施例１で得られたグラフトポリオレフィンを１ｇ入れ、これを１５０℃のオイルバスで加熱して溶融し、その気相部（溶融物の上方）でコンゴーレッド試験紙が赤から青まで変色する時間を測定した。実施例２〜５で得られたグラフトポリオレフィンおよび参考例１のコーティング用樹脂組成物中の樹脂（ハードレンＣＹ−９１２４Ｐ）についても同様にして、同試験紙の変色時間を測定した。
【００５４】
表２より、実施例１〜５の試料は、いずれも密着性、耐ガソリン性、耐温水性および耐熱性が良好であり、特に、耐熱性については、高温状態でもコンゴーレット試験紙が６０分以上の長時間が経過しても青変しなかったことから、グラフトポリオレフィンが高い耐熱性を有していることが分かる。この耐熱性についての優位性は、参考例１の試料についての結果との対比からも、確認することができる。
【００５５】
【発明の効果】
以上の説明で明らかなように、本発明のグラフトポリオレフィンは、酸無水物で変性した非晶質ポリオレフィンを、有機溶媒に溶解または分散してその溶液または分散液を調製し、当該溶液または分散液を１１０℃以上に加熱した後、当該温度で３０分以上保温し、その後、当該溶液または分散液に、当該水酸基含有ラジカル重合性単量体を反応させ、さらにラジカル重合性単量体をグラフト重合させて製造することができる。この製造方法によって得られるグラフトポリオレフィンは、有機溶媒に対する溶解性が向上し、よって、これを含有するコーティング用樹脂組成物の溶液安定性が良好となると共に、当該グラフトポリオレフィンの含有量も高めることができる。また、本発明の製造方法によって得られるグラフトポリオレフィンはポリプロピレン基材に対する密着性が良好であるので、当該グラフトポリオレフィンを含有するコーティング用樹脂組成物により形成される塗膜とポリオレフィン基材との密着性も良好となる。さらに、本発明の製造方法によって得られるグラフトポリオレフィンは、各種極性塗料に対する相溶性が良好であるので、当該グラフトポリオレフィンを含有するコーティング用樹脂組成物により形成される塗膜と、その上に形成される上記塗料による膜との密着性にも優れ、また、コーティング用樹脂組成物に塗料を配合してワンコート塗料として使用することも可能となる。さらにまた、本発明の製造方法によって得られるグラフトポリオレフィンを含有するコーティング用樹脂組成物により、耐熱性、耐ガソリン性および耐温水性にも優れた塗膜を形成することができる。